"流体から重金属を除去する方法において、実質的に硫黄を含まず、実質的に活性炭を含まず、かつ該フロースルー基材上にコーティングとしてゼオライトを配置して備えたフロースルー基材であって、3.0オングストローム以上の最小チャネル開口を有するフロースルー基材を提供するステップ、および、重金属を含む流体を、前記フロースルー基材に接触させるステップ、を含むことを特徴とする方法。前記ゼオライトが、A型ゼオライト、X型ゼオライト、Y型ゼオライト、L型ゼオライト、ZSM-5、およびこれらの組合せ、から選択されることを特徴とする請求項1記載の方法。前記ゼオライトが、水素、ナトリウム、アンモニウム、カリウム、カルシウム、および鉄、から選択された陽イオンを有することを特徴とする請求項1記載の方法。ゼオライトのSiO2/Al2O3モル比が5以上であることを特徴とする請求項1記載の方法。前記流体を前記フロースルー基材に接触させる前に、該流体内の元素水銀の少なくとも一部を酸化するステップをさらに含むことを特徴とする請求項1記載の方法。基材において、3.0オングストローム以上の最小チャネル開口を有しているフロースルー型ハニカム構造であって、該フロースルー型ハニカム構造上にコーティングとして配置されたゼオライトと、アルカリ金属、アルカリ土類金属、水素、およびアンモニウムから選択された陽イオンとを有する、フロースルー型ハニカム構造、を備え、前記基材が実質的に硫黄および活性炭を含まないものであることを特徴とする基材。前記ゼオライトがキレート化合物を含むことを特徴とする請求項6記載の基材。前記キレート化合物が有機キレートを含むことを特徴とする請求項7記載の基材。多くの現在提案されている汚染対策技術は、特にユーティリティ産業での排ガス放出による重金属の気相排出を効果的に制御することができない。例えば、種々の吸収剤を使用した吸着、直接の炭素注入、排ガス脱硫技術FGD、湿式スクラバ、湿式ろ過などの水銀排出制御技術は、未だ研究段階に限られている。ここで本発明者らは、例えば流体から重金属を捕集するのに有用な、硫黄を使用していない新たな材料を作り出した。本発明の実施形態は、実質的に硫黄を含まず、かつ最小チャネル開口が3.0オングストローム以上であるゼオライトを備えた、ハニカムなどのフロースルー基材に関する。このフロースルー基材は、例えば、気体流などの流体から重金属を除去するのに使用することができる。本発明の第1の実施形態は、3.0オングストローム以上の最小チャネル開口とアルカリ金属、アルカリ土類金属、水素、およびアンモニウムから選択された陽イオンとを有するゼオライトを備えた、フロースルー基材であり、このフロースルー基材は実質的に硫黄を含まないことを特徴とする。第2の実施形態は、キレート化合物を含浸したゼオライトを備えたフロースルー基材である。第3の実施形態は、流体から重金属を除去する方法であり、この方法は、フロースルー基材を提供するステップであって、このフロースルー基材が、実質的に硫黄を含まず、かつ最小チャネル開口が3.0オングストローム以上であるゼオライトを備えたものであるステップ、および、重金属を含む流体を、このフロースルー基材に接触させるステップ、を含む。本発明の任意の実施形態における例示的なフロースルー基材は、ガラス、ガラスセラミック、セラミック、無機セメント、金属、またはポリマーを含んだ基材を含み、これらの組合せを含む。いくつかの基材材料の例として、コージェライト、ムライト、粘土、マグネシア、金属酸化物、タルク、ジルコン、ジルコニア、ジルコン酸塩、ジルコニア‐スピネル、マグネシウムアルミノケイ酸塩、スピネル、ゼオライト、アルミナ、シリカ、ケイ酸塩、ホウ化物、アルミナ‐チタン酸塩、アルミノケイ酸塩、例えば磁器、リチウムアルミノケイ酸塩、アルミナシリカ、長石、チタニア、溶融シリカ、窒化物窒化ケイ素など、ホウ化物、炭化物炭化ケイ素など、窒化ケイ素、金属炭酸塩、金属リン酸塩が挙げられ、このときの金属は、例えば、Ca、Mg、Al、B、Fe、Ti、Zn、またはこれらの組合せでもよい。さらに無機セメントの例として、ポルトランドセメントブレンド、例えばポルトランド高炉セメント、ポルトランドフライアッシュセメント、ポルトランドポゾランセメント、ポルトランドシリカフュームセメント、メーソンリーセメント、膨張性セメント、白色混合セメントwhiteblendedcement、着色セメント、または超微粒子セメントが挙げられ、あるいは、非ポルトランド水硬性セメント、例えばポゾラン石灰セメント、スラグ石灰セメント、高硫酸塩セメント、アルミン酸カルシウムセメント、スルホアルミン酸カルシウムセメント、天然セメント、またはジオポリマーセメントが挙げられる。本発明の任意の実施形態における例示的なフロースルー基材は、さらにポリマー基材を含んでもよい。ポリマー基材は線形または架橋でもよく、さらに例えばエポキシ樹脂、ポリアミド、ポリイミド、またはフェノール樹脂などの、有機ポリマーや、あるいは、メチルまたはフェニルシリコーン、およびこれらの組合せなどの、シリコーンポリマーを含み得る。フロースルー基材は多孔質でもよいが、このフロースルー基材を、例えば同様に多孔質とし得る無機材料から成る1以上のコーティングを備えたものとしてもよい。無機材料のコーティングを、例えば無機材料のウォッシュコートとして設けてもよい。例示的な無機コーティング材料としては、コージェライト、アルミナアルファアルミナおよびガンマアルミナなど、ムライト、チタン酸アルミニウム、チタニア、ジルコニア、セリア粒子、シリカ、ゼオライト、およびこれらの混合物が挙げられる。いくつかの実施形態において、フロースルー基材は、表面積が100m2/g以上、200m2/g以上、300m2/g以上、400m2/g以上、または500m2/g以上の表面を含む。本書において使用されるフロースルー基材という用語は、流体流を本体に通して流すことが可能な、直線または蛇行チャネル、および/または多孔質網などの、内部通路を備えた成形体である。フロースルー基材の寸法は、流れの方向において、入口から出口まで少なくとも1cm、少なくとも2cm、少なくとも3cm、少なくとも4cm、少なくとも5cm、少なくとも6cm、少なくとも7cm、少なくとも8cm、少なくとも9cm、または少なくとも10cmである。いくつかの実施形態において、フロースルー基材は、入口端部と、出口端部と、入口端部から出口端部まで延在している内部チャネルとを備えた、ハニカム構造を有する。いくつかの実施形態において、ハニカムは入口端部から出口端部まで延在している多数のセルを備え、これらのセルは交差しているセル壁により画成されている。ハニカム基材は随意的に、壁を通過して流れる構造を与えるためにハニカム基材の1以上のセル端部を選択的に閉塞して、流体流とセル壁との間の接触をより密接なものとできるようにしてもよい。フロースルー基材は、任意の適切な技術を用いて作製することができる。例えば、フロースルー基材は、バッチ混合物を用意し、この混合物をハニカム形状を形成する金型に通して押し出し、乾燥させ、さらに随意的にフロースルー基材を焼成することによって、作製することができる。例えば、バッチ混合物は、セラミック、ガラスセラミック、ガラス、およびこれらの組合せから成る、例えば主焼結相組成物を含む、所望の焼結相セラミック組成物を形成するのに十分な無機バッチ材料の組合せから成るものでもよい。本書では、ガラス、セラミック、および/またはガラスセラミック組成物の組合せとは、混合物または合成物など、物理的および/または化学的組合せを含むことを理解されたい。バッチ混合物材料の例としては、フロースルー基材の組成物関連で上述した、例えば、ガラス、ガラスセラミック、セラミック、または無機セメント材料が挙げられる。いくつかの実施形態においてバッチ混合物は、酸化物ガラス、酸化物セラミック、または他の耐火性材料を含んでもよい。無機バッチ混合物内で使用するのに適した、例示的な限定するものではない無機材料としては、酸素含有鉱物または酸素含有塩、粘土、ゼオライト、タルク、コージェライト、チタン酸塩、チタン酸アルミニウム、ムライト、酸化マグネシウム源、ジルコン、ジルコン酸塩、ジルコニア、ジルコニアスピネル、スピネル、アルミナおよびその前駆体を含んだアルミナ形成源、シリカおよびその前駆体を含んだシリカ形成源、ケイ酸塩、アルミン酸塩、アルミノケイ酸塩、カオリン、フライアッシュ、リチウムアルミノケイ酸塩、アルミナシリカ、アルミノケイ酸塩繊維、ケイ酸アルミニウムマグネシウム、アルミナ三水和物、長石、ベーマイト、アタパルジャイト、チタニア、溶融シリカ、窒化物、炭化物、炭酸塩、ホウ化物例えば、炭化ケイ素、窒化ケイ素またはこれらの組合せが挙げられる。無機バッチ混合物は、1以上の添加剤成分をさらに含んでもよいことを理解されたい。いくつかの実施形態において、無機バッチ混合物は、例えばホウケイ酸ガラスなどの無機バインダを含んでもよい。バインダ成分は、有機バインダ、無機バインダ、または両方の組合せを含み得る。適切な有機バインダとしては、メチルセルロース、エチルヒドロキシエチルセルロース、ヒドロキシブチルセルロース、ヒドロキシブチルメチルセルロース、ヒドロキシエチルセルロース、ヒドロキシメチルセルロース、ヒドロキシプロピルセルロース、ヒドロキシプロピルメチルセルロース、ヒドロキシエチルメチルセルロース、カルボキシメチルセルロースナトリウム、メチルセルロース誘導体、ヒドロキシエチルアクリレート、ポリビニルアルコール、およびこれらの組合せなどの、水溶性セルロースエーテルバインダが挙げられる。いくつかの実施形態において、フロースルー基材は、例えばセラミック、ガラス、または金属の、繊維またはウィスカなど、繊維状充填材を含み得る。流動可能な濃度またはペースト状の濃度をバッチ混合物に与える1つの液体溶媒は水であるが、溶解作用を呈する他の液体溶媒を適切な一時的な有機バインダに対して使用することも可能であろうことを理解されたい。液体溶媒成分の量は、最適な取扱い特性を与えるよう、またバッチ混合物内の他の成分と適合するよう、変化させてもよい。液体溶媒およびバインダに加えて、バッチ混合物は1以上の随意的な成形剤または加工助剤をさらに含んでもよい。例示的な成形剤または加工助剤、あるいは成形用または加工用の添加剤として、潤滑剤、イオン性界面活性剤、可塑剤、および焼結助剤を挙げることができる。例示的な潤滑剤は、パラフィン系化合物および/または芳香族化合物および/または脂環式化合物を含め、ステアリン酸またはオレイン酸、ステアリン酸ナトリウム、約250~1000の分子量の石油などの、炭化水素酸を含み得る。他の有用な油は、3M社からの3in1油またはニュージャージー州ウエインWayneNJのReckittandColemanIncからの3in1家庭用油、ポリアルファオレイン系、エステル系、ポリアルキレングリコール系、ポリブテン系、シリコーン系、ポリフェニルエーテル系、CTFE油、および他の市販の油の合成潤滑油である。ひまわり油、ごま油、ピーナッツ油、大豆油などの、植物油も有用である。例示的な可塑剤としてグリセリンを挙げることができる。フロースルー基材の例は、米国特許第3,885,977号明細書、および同第3,790,654号明細書に開示されており、この両方の内容は参照することにより本書に組み込まれる。いくつかの実施形態において、フロースルー基材は実質的に硫黄を含まない。この文脈での用語硫黄とは、元素硫黄と硫黄含有化合物とを含む。これらのうちいくつかの実施形態では、フロースルー基材は硫黄を含まないものである。これらのうち他の実施形態では、フロースルー基材が含む硫黄は、重量で1未満、0.5未満、または0.1未満であり、硫黄含有化合物の場合には硫黄原子に基づいて計算される。いくつかの実施形態において、フロースルー基材は実質的に活性炭を含まない。これらのうちいくつかの実施形態では、フロースルー基材は活性炭を含まないものである。これらのうち他の実施形態では、フロースルー基材が含む活性炭は、重量で10未満、5未満、3未満、1未満、または0.1未満である。いくつかの実施形態において、フロースルー基材は、ゼオライトを含むコーティングで被覆される。本書において使用されるコーティングという用語は、ゼオライトがフロースルー基材の露出表面上に配置されることを意味する。コーティングは、フロースルー基材の表面の全体または一部を被覆してもよいし、また基材の表面が多孔質である場合には、任意の程度まで基材に含浸させてもよい。例えばコーティングは、フロースルー基材の内部チャネル表面、およびフロースルー基材の任意の外側表面を被覆してもよい。いくつかの実施形態においてゼオライトは、フロースルー基材表面の全体または一部に亘って、中断されることのない連続的なコーティングの形である。他の実施形態において、ゼオライトのコーティングは、クラック、ピンホール、または任意の他の不連続性を有する。コーティングはさらに、ゼオライトに加えて任意の他の適切な材料を含んでもよい。いくつかの実施形態において、ゼオライトの少なくとも一部はフロースルー基材の少なくとも一部と化学結合している。この文脈および他の文脈における少なくとも一部という用語は、説明されている材料のいくらかまたは全てを称する。すなわち、これらの実施形態においては、ゼオライトのいくらかまたは全てが、フロースルー基材のいくらかまたは全てと化学結合し得る。いくつかの実施形態においてゼオライトは、例えばバッチ混合物内に含まれるようなときには、フロースルー基材全体に亘って均質的に分布される。ゼオライトは、全ての角で陰イオンが強力に結合している四面体シリカまたはアルミナから成る3次元の結晶骨格を有している。ゼオライト構造は-Si-O-Al-の結合を含有し、これらの結合が、その特定のゼオライトが関連する化学組成および結晶構造に応じて、均一な直径の表面孔を形成しかつ個別のサイズおよび形状の規則的な内部キャビティおよびチャネルを包囲する。格子に緩く結合された、すなわちイオン交換に関与し得る陽イオンを、包囲されたキャビティは含有し得る。実施形態では、最小チャネル開口が3.0オングストローム以上のゼオライトを備え、例えば最小チャネル開口は、5.0オングストローム以上、6.0オングストローム以上、または7.0オングストローム以上である。3.0オングストローム以上の最小チャネル開口とは、ゼオライトが3.0オングストローム未満の開口のチャネルを有さないことを意味する。例えば、モルデナイトのチャネル開口は6.5×7.0オングストロームおよび2.6×5.7オングストロームであるため、その少なくとも1つのチャネル開口は3.0オングストローム未満である。いくつかの実施形態において、チャネル開口は3.0オングストローム以上かつ20オングストローム未満である。種々のゼオライト骨格におけるチャネル開口の例は、参照することにより本書に組み込まれるアトラスオブゼオライトストラクチャータイプスAtlasofZeoliteStructureTypes;MeierWMandOlsonDHLondonButterworthHeinemann1992の中で見つけることができる。いくつかの実施形態において、ゼオライトのSiO2/Al2O3は5以上、例えば、30以上、60以上、80以上、90以上、または100以上である。いくつかの実施形態において、ゼオライトは、A型ゼオライト、X型ゼオライト、Y型ゼオライト、L型ゼオライト、ZSM-5、およびこれらの組合せから選択される。いくつかの実施形態において、ゼオライトは、アルカリ金属、アルカリ土類金属、水素、ナトリウム、鉄、カリウム、カルシウム、およびアンモニウムから選択された、陽イオンを含有し得る。いくつかの実施形態において、ゼオライトをキレート化合物で含浸してもよい。キレート化合物は、例えば、EDTAなどの有機キレートでもよい。ゼオライト自体は、例えば0.01m2/gから500m2/gまでに至る表面積など、画成された表面積を含み得る。いくつかの実施形態においてゼオライトは、300m2/g以下、200m2/g以下、100m2/g以下、50m2/g以下、10m2/g以下、または5m2/g以下の表面積を有している。フロースルー基材は任意の適切な技術で作製することができる。いくつかの実施形態において、フロースルー基材は、最小チャネル開口が3.0オングストロームを超えるゼオライトをバッチ混合物と混合させてゼオライト含有のバッチ混合物を提供するステップ、および、ゼオライト含有のバッチ混合物をフロースルー基材に成形するステップ、を含む方法で作製することができる。別の実施形態において、フロースルー基材は、フロースルー基材を提供するステップ、フロースルー基材を、最小チャネル開口が3.0オングストロームのゼオライトで被覆するステップ、を含む方法で作製してもよい。フロースルー基材をゼオライトで被覆する際には、ゼオライト溶液または懸濁液を含むウォッシュコートをフロースルー基材に塗布することによるものなど、任意の適切な技術を用いることができる。例として、ゼオライトは、ゼオライトを含む溶液または懸濁液内にフロースルー基材を浸すことによって、あるいはゼオライトを含む溶液または懸濁液をフロースルー基材に噴霧することによって、塗布することができる。フロースルー基材上に形成されるゼオライトの最終的な量は、フロースルー基材に保持されるゼオライトの量に依存する。フロースルー基材に保持されるゼオライトの量は、例えば、フロースルー基材を2回以上ゼオライトと接触させ、この接触させるステップとステップとの間でフロースルー基材を乾燥させることによって増加させることができる。さらに、基材によって保持されるゼオライトの量は、フロースルー基材の全体の空隙率を単に変化させることによって制御してもよい例えば、空隙率を増加させると、フロースルー基材に保持されるゼオライトの量が増加する。ハニカムなどの本発明の任意のフロースルー基材は、例えば、流体との接触を通じて流体から任意の汚染物質を収着するために使用することができる。例えば、流体流を、被覆されたフロースルー基材の内部通路に入口端部から出口端部まで通過させることができる。流体流は、気体状のものでもよいし、あるいは液体状のものでもよい。気体または液体は、例えば気体流または液体流中の固体粒子や、あるいは気体流中の液滴など、別の相をさらに含有し得る。気体流の例としては、石炭燃焼排ガス瀝青炭および準瀝青炭のようなものまたは褐炭などからのや、石炭ガス化プロセスにおいて生成される合成ガス流が挙げられる。いくつかの実施形態において、流体流の温度は、100°Cから300°Cまでの範囲内、例えば、150°C、200°C、または250°Cである。吸着する、収着、および吸着されるという用語は、被覆されたフロースルー基材上への汚染物質の、物理的な、または化学的な、あるいは物理的かつ化学的な、吸着、収着、または他の取込みを称する。吸着される汚染物質は、例えば、流体流内の3wt以下の汚染物質、例えば、2wt以下、または1wt以下の汚染物質を含む。汚染物質はさらに、例えば、流体流内の10,000μg/m3以下の汚染物質を含み得る。汚染物質の例には重金属が含まれる。重金属という用語、および本書において特定金属を名前により言及した場合には、その金属の元素の形態の他、酸化状態を含む。重金属の収着は、すなわちその金属の元素形態の収着の他、その金属を含む任意の有機または無機の化合物または組成物の収着を含む。吸着され得る重金属の例としては、カドミウム、水銀、クロム、鉛、バリウム、ベリリウム、およびこれらの元素を含む化学的な化合物または組成物が挙げられる。例えば、金属水銀は元素Hg0の状態のものでもよいし、あるいは酸化状態HgまたはHg2のものでもよい。酸化水銀の形の例としては、HgOおよびハロゲン化水銀、例えばHg2Cl2およびHgCl2が挙げられる。他の例示的な金属汚染物質としては、ニッケル、コバルト、バナジウム、亜鉛、銅、マンガン、アンチモン、銀、およびタリウムの他、これらを含む有機または無機の化合物または組成物が挙げられる。さらなる汚染物質としては、元素としての、および任意の酸化状態での、ヒ素およびセレンが挙げられ、ヒ素またはセレンを含む有機または無機の化合物または組成物を含む。元素水銀が流体流内に存在している場合、この流体流を酸化フロースルー基材と接触させてもよい。酸化フロースルー基材は、流体流内に存在している元素水銀の少なくとも一部を酸化するのに適している。いくつかの実施形態において、このステップは、ゼオライトを含むフロースルー基材に流体を接触させる前に行われる。例えば、酸化フロースルー基材を、流体流内においてゼオライトを含むフロースルー基材の前に置いてもよい。酸化フロースルー基材は、MnO2、MnO、CeO2、または他の遷移金属を含み得る。いくつかの実施形態において、酸化フロースルー基材はCormetech社のTiO2-V2O5系触媒基材である。他の実施形態においては、ゼオライトを含むフロースルー基材が、流体流内に存在している元素水銀を酸化するよう機能する、例えばCen、Vn、Mnn、またはTinなどの酸化金属をさらに含んでもよい。Hgnの収着は陽イオンの交換によって起こる。流体流内に存在しているHgnは、ゼオライト内に存在している陽イオンと位置を交換する。いくつかの実施形態において、Hgnはゼオライトとともに錯体を形成し、ゼオライトのキャビティ内に捕捉される。汚染物質は、合成物上に吸着することが可能な、いかなる相のものでもよい。すなわち汚染物質は、例えば、気体流体流内に液体として存在しているものでもよいし、あるいは液体流体流内に液体として存在しているものでもよい。汚染物質は、あるいは、気体流体流または液体流体流内に気相の汚染物質として存在するものでもよい。ハニカムなどの本発明のフロースルー基材は、任意の適切なシステム環境に組み込むことができるし、あるいは任意の適切なシステム環境で使用することができる。表1は、例1~14のゼオライトのデータを記載したものである。例4および7のゼオライトは、オハイオ州グローブシティの東ソーアメリカ社TosohAmericaGroveCityOHにより供給され、他のゼオライトはペンシルベニア州コンショホッケンのゼオリストインターナショナル社ZeolystInternationalConshohockenPAにより供給された。例1のゼオライト顆粒は以下のようにして用意した。すなわち、40gのY型ゼオライト粉末FAUCBV100、ナトリウム陽イオンを、アルミナに対するシリカの割合5.1でペンシルベニア州コンショホッケン、ゼオリストインターナショナル社により供給、50gの脱イオン水とともに20gのコロイドアルミナマサチューセッツ州アシュランドのNyacolNanoTechnologiesIncにより供給された、製品コードAL20、Al2O320、pH~3.8と混合した。得られたスラリーを小さいブレンダ内で2度の休止を挟んで2分間ブレンドし、十分に混合されたスラリーを生成した。スラリーをパイレックス登録商標のガラス皿に移して125°Cの空気循環オーブン内に16時間置き、材料を乾燥させた。乾燥したゼオライト材料を石英るつぼ内に置いて100°C/hで550°Cまで加熱し、5時間保持した後に室温まで冷却した。焼成された材料をすりつぶし、さらに篩にかけて、表2に示したように-35/140メッシュまたは-35/80メッシュとした。他の例のゼオライト顆粒は、この同じ手順に従い、かつ表2に示されている量のゼオライト、コロイドアルミナ、および水を含有する。注:a‐10のAl2Oバインダを含む顆粒、-35~80メッシュ、空気中で4時間550°Cまで焼成b‐-35~140メッシュのコージェライト顆粒内に分散された、受け入れたままの粉末焼成されていないc‐模擬排ガスから捕集されたHgd‐10のAl2Oバインダを含む顆粒、-35~140メッシュ、空気中で4時間550°Cまで焼成例1~14のテストサンプルは以下のように用意された。すなわち、ペンシルベニア州クエーカータウンのナショナルサイエンティフィック社NationalScientificCoIncQuakertownPAから石英管を内径7.00mm×外径9.50mmの管で購入した。この管を15cmの長さに切断し、一端部から約3cmのところにくぼみを炎で加工して設けた。このくぼみは管の略半分まで突出し、管の中に詰め込まれる石英ウールや粉末サンプルのためのストッパーとして機能した。管の各端部を炎で研磨し、滑らかな表面を得た。次に、石英ウールイリノイ州ディアフィールドDeerfieldILのGraceDavisonDiscoverySciences社、製品コード4033を、使い捨ての木製ロッドを用いて管の中に押し込んだ。十分なウールを使用して、管の約2cmの長さを塞いだ。その後、例1~9および11~14用の管を、上述しかつ表1および2に示したような1.0グラムのゼオライト顆粒で充填した。例10用の管は、1.0グラムの顆粒状のコージェライト-35/140メッシュ、容積空隙率50とともに分散させた0.10グラムのゼオライトZSM-5CBV28014粉末で充填した。石英ウールをその後、ゼオライト顆粒またはコージェライト/ゼオライト材料の上に、管端部から約1cm以内のところまで詰め込んだ。750ml/minのN2ガスを流している間、サンプルの圧力降下は3psi20.685kPa未満であった。例1~14:模擬排ガスからの元素水銀収着Hg0模擬排ガスを、水蒸気と、水銀と、さらに、HCl、SO2、NO、CO2、O2、およびN2含有の予混合気体ペンシルベニア州ラドナーのエアガス社;AirgasIncRadnorPAとを混合して生成した。サンプル管を通過する流量は750ml/minであり、反応炉温度は150°C、かつ気体濃度は以下の通りであった。すなわち、SO2が400ppm、HClが3ppm、NOが300ppm、O2が容積で6、CO2が容積で12、H2Oが容積で10、元素HgHg02が約16~18μg/Nm3重量で16~18ppbであり、N2で平衡をとった。水銀の吸収に関し、サンプルを約2~3時間評価した。水銀の濃度を、PSAnalytical社のGalahadMercuryAnalyzer英国、ケント;KentEnglandを使用し、元素水銀濃度と全水銀濃度とを測定するために水銀の形態別分析モジュールmercuryspeciationmoduleで測定した。表2の結果は、ゼオライト化合物が模擬排ガス流から水銀を除去するのに効果的であったことを示している。本発明によれば、本書において開示されたゼオライト化合物を、流体流から水銀などの重金属を捕集するのに使用することができるハニカムなどのフロースルー基材上にコーティングとして配置してもよい。本発明によれば、本書において開示されたゼオライト化合物をさらに、流体流から水銀などの重金属を捕集するのに使用することができるハニカムなどのフロースルー基材全体に亘って均質的に分布させることもできる。本発明を、その特定の実例としての実施形態を参照して詳細に説明してきたが、本発明はこれらに限定されると見なされるべきではなく、添付の請求項において画成されるような本発明の幅広い精神および範囲から逸脱しない多くの変更が可能であることを理解されたい。"